УСТОЙЧИВЫЕ КОЛЛОИДНЫЕ СИСТЕМЫ НА ОСНОВЕ СЕРЕБРА И КОЛЛОИДНЫЕ СИСТЕМЫ НА ОСНОВЕ СЕРЕБРА С ПОКРЫТИЕМ ИЗ ДИОКСИДА КРЕМНИЯ И СПОСОБЫ ПОЛУЧЕНИЯ УСТОЙЧИВЫХ КОЛЛОИДНЫХ СИСТЕМ НА ОСНОВЕ СЕРЕБРА И КОЛЛОИДНЫХ СИСТЕМ НА ОСНОВЕ СЕРЕБРА С ПОКРЫТИЕМ ИЗ ДИОКСИДА КРЕМНИЯ

1. Способ получения коллоидной системы на основе серебра, включающий:
нагревание серебросодержащего раствора;
объединение нагретого серебросодержащего раствора с кислым раствором; и
охлаждение полученного раствора до образования коллоидной системы на основе серебра, включающей частицы серебра.
2. Способ по п.1, в котором указанный серебросодержащий раствор включает водный раствор нитрата серебра.
3. Способ по п.1, в котором указанный кислый раствор включает по крайней мере одну кислоту, выбранную из цитрата натрия, лимонной кислоты, яблочной кислоты и щелочных солей кислот.
4. Способ по п.3, в котором указанный раствор по крайней мере одной кислоты включает цитрат натрия.
5. Способ по п.1, в котором указанные частицы серебра имеют размер, изменяющийся от приблизительно 10 нм до, приблизительно 200 нм.
6. Способ по п.5, в котором указанные частицы серебра имеют размер, изменяющийся от приблизительно 20 нм до приблизительно 150 нм.
7. Способ по п.1, в котором указанная коллоидная система на основе серебра устойчива в течение по крайней мере приблизительно 24 ч.
8. Способ по п.7, в котором указанная коллоидная система на основе серебра устойчива в течение по крайней мере приблизительно 10 дней.
9. Способ получения коллоидной системы на основе серебра с покрытием из диоксида кремния, включающий:
нагревание серебросодержащего раствора;
объединение нагретого серебросодержащего раствора с кислым раствором;
охлаждение полученного раствора до образования коллоидной системы на основе серебра, включающей частицы серебра;
прибавление водного раствора аммиака и этанола к коллоидной системе на основе серебра; и
прибавление тетраэтоксисилана к коллоидной системе на основе серебра до образования коллоидной системы на основе серебра с покрытием из диоксида кремния, включающей частицы серебра с покрытием из диоксида кремния.
10. Способ по п.9, в котором указанный серебросодержащий раствор включает водный раствор нитрата серебра.
11. Способ по п.9, в котором указанный кислый раствор включает по крайней мере одну кислоту, выбранную из цитрата натрия, лимонной кислоты, яблочной кислоты и щелочных солей кислот.
12. Способ по п.9, в котором указанные частицы серебра с покрытием из диоксида кремния имеют размер, не превышающий приблизительно 300 нм.
13. Способ по п.9, в котором указанная коллоидная система на основе серебра с покрытием из диоксида кремния устойчива в течение по крайней мере приблизительно 24 ч.
14. Способ по п.13, в котором указанная коллоидная система на основе серебра с покрытием из диоксида кремния устойчива в течение по крайней мере приблизительно 10 дней.
15. Способ получения противомикробного покрытия, включающий:
выбор субстрата;
получение коллоидной системы на основе серебра при помощи нагревания серебросодержащего раствора, объединения нагретого серебросодержащего раствора с кислым раствором и охлаждения полученного раствора до образования коллоидной системы на основе серебра, включающей частицы серебра;
нанесение коллоидной системы на основе серебра на субстрат; и
высушивание покрытого субстрата.
16. Способ по п.15, в котором указанные частицы серебра имеют размер, изменяющийся от приблизительно 10 нм до приблизительно 200 нм.
17. Способ по п.16, в котором указанные частицы серебра имеют размер, изменяющийся от приблизительно 20 нм до приблизительно 150 нм.
18. Способ по п.15, в котором частицы серебра покрывают диоксидом кремния перед нанесением на субстрат.
19. Способ по п.18, в котором указанные частицы серебра с покрытием из диоксида кремния имеют размер, не превышающий приблизительно 300 нм.
20. Способ по п.15, в котором указанный субстрат включает стеклянный субстрат.